Brevet FR2616440A1 — publié le 19881216

Composé pulvérulent magnétique pour une encre. La présente invention concerne un composé pulvérulent magnétique pour une encre destinée à être déposée sur un support pour réaliser une piste magnétique. Les pistes magnétiques actuelles telles que celles des tickets de transport urbain sont réalisées avec des pigments d'oxydes de Fer, cependant ces pigments magnétiques ont un champ coercitif relativement faible, de l'ordre de 300 oersted ce qui permet assez facilement la fraude des informations contenues sur ces pistes#. On connaît également des pigments magnétiques à champ coercitif beaucoup plus élevé, égal ou supérieur à 3000 Oersted, qui sont également utilisés, par exemple des pigments magnétiques contenant des oxydes de baryum, cobalt et chrome etc.. Cependant, ces poudres magnétiques présentent une certaine nocivité. La présente invention a pour but de proposer un composé magnétique à champ coercitif élevé et ne présentant aucun caractère de nocivité. L'invention a ainsi pour objet un composé pulvérulent magnétique pour une encre destinée à être déposée sur un support pour réaliser une piste magnétique, caractérisé en ce qu'il est formé d'Hexa Ferrite de Strontium de grande pureté, supérieure ou égale à 96%, répondant à la formule générale : XSrO, 6Fe203. Afin de réaliser une encre déposable sur un support, cette poudre est mélangée, de façon connue de l'homme de l'art, avec des solvants, des liants, des plastifiants et des anti-moussants Les essais ont montré que cette poudre magnétique ne présente aucun caractère nocif à l'ingestion, qu'elle ne produit aucune irritation oculaire ni d'irritation au contact de la peau ou d'une plaie. La valeur de X est avantageusement choisie entre 1,3 et 1,4. On obtient ainsi une poudre de granulométrie inférieure ou égale à 0,1 micron ayant un champ coercitif égal ou supérieur à 5500 Oersted La rémanence est supérieure de 20 à 50% par rapport aux poudres connues à haut champ coercitif. L'hexa Ferrite de Strontium utilisé est à forte constante d'anisotropie magnétocristalline : 3,57 106 erg/cm3 permettant d'obtenir des champs coercitifs très élevés avec une pureté supérieure à 96%. La surface spécifique est de 4 à 10 m2 par gramme. Comme il a été dit plus haut, la poudre magnétique obtenue est mélangée de manière connue avec différents produits pour former une encre et peut ensuite être déposée sur tout support connu habituel selon les méthodes actuellement utilisées pour réaliser des pistes magnétiques dans toutes les applications connues. REVENDICATIONS 1/ Composé pulvérulent magnétique pour une encre destinée à être déposée sur un support pour réaliser une piste magnétique, caractérisé en ce qu'il est formé d'Hexa Ferrite de Strontium de grande pureté, supérieure ou égale à 96% répondant à la forme générale :XSrO, 6Fe203. 2/ Composé magnétique selon la revendication 1, caractérisé en ce que la valeur de X est comprise entre 1,3 et 1,4.